(57)【要約】【課題】シリンダスリーブの外周壁に良好な形状のスパイニーを形成する。【解決手段】給水ラインＷＬを介してベース材ＬＢの溶媒である水をタンク１２に供給する途中、該水の硬度を硬度計１９によって測定しておく。タンク１２にて断熱材、離型剤および粘結剤を水に分散させて調製したベース材ＬＢを、モーノポンプ２０によってタンク１２から揚液して送液管２４を通過させる。この途中、ジョイント２６および連結管４０を介して該送液管２４に連結されたシリンダ付タンク２８から水の硬度に適した量のアニオン系界面活性剤ＳＡを供給してベース材ＬＢと混合し、塗型材を調製する。アニオン系界面活性剤ＳＡの供給量は、ピストン４６の押圧力を制御することによって調節される。【選択図】図２
2004167559.tif 000002
【特許請求の範囲】
【請求項１】
回転する円筒状金型に溶湯を供給して遠心鋳造により中空部材を形成する際、前記円筒状金型の内周壁に界面活性剤を含有する塗型材を塗布する方法であって、
断熱材と、潤滑性を付与する離型剤と、前記断熱材と前記離型剤とを付着結合させる粘結剤とを水に分散させて混合液を調製する工程と、
前記混合液に対して界面活性剤を混合して塗型材を調製する工程と、
を有し、
前記水の硬度を予め測定し、硬度が高いときには前記界面活性剤の量を多くする一方、硬度が低いときには前記界面活性剤の量を少なくすることを特徴とする塗型材の塗布方法。
【請求項２】
請求項１記載の塗布方法において、前記断熱材として珪藻土、前記離型剤としてタルク、前記粘結剤としてベントナイトを使用することを特徴とする塗型材の塗布方法。
【請求項３】
請求項１または２記載の塗布方法において、前記界面活性剤は、揚液機構にて容器から揚液され、前記揚液機構から前記円筒状金型に亘って橋架された送液管中を前記混合液が通過する際に前記混合液に添加されることを特徴とする塗型材の塗布方法。
【発明の詳細な説明】
【０００１】
【発明の属する技術分野】
本発明は、遠心力を利用して中空体を鋳造成形する円筒状金型に対して塗型材を塗布する方法に関する。
【０００２】
【従来の技術】
自動車を走行させる駆動源である内燃機関においては、シリンダボア内に鋳鉄製のシリンダスリーブが配設されることがある。この場合、シリンダボア内で往復動作するピストンの側周壁部は、このシリンダスリーブの内周壁に摺接する。
【０００３】
シリンダスリーブは、特許文献１に記載されているように、いわゆる遠心鋳造法によって作製される。すなわち、まず、回転動作される円筒状金型の内周壁に塗型材が塗布される。
【０００４】
ここで、特許文献１においては、珪藻土、ベントナイト、離型剤および界面活性剤を混合したものを塗型材として用いるようにしている。界面活性剤が存在することにより、塗型材の表面張力が上昇する。このため、図３に示すように、該塗型材の表面には液滴状に盛り上がった凸部１が形成されるとともに、該凸部１同士の谷間に凹部２が形成される。このような凸部１および凹部２を有する塗型材が乾燥固化することにより、該凸部１および該凹部２を有する塗型膜が設けられる。なお、図３における参照符号３は、円筒状金型の内周壁を示す。
【０００５】
次に、回転動作される前記円筒状金型の内部に溶湯を導入して冷却固化させると、シリンダスリーブが得られる。図４に示すように、このシリンダスリーブの外周壁４には、塗型膜の表面に形成された前記凸部１および前記凹部２の形状が転写されることによって、多数の凹部５および凸部６からなる、いわゆるスパイニー７が形成される。
【０００６】
このようにして作製されたシリンダスリーブは、次に、内燃機関を構成するシリンダブロックを鋳造成形するための鋳造用金型のキャビティに配設される。そして、このキャビティにアルミニウム等の溶湯が導入された後、該溶湯が冷却固化されることによってシリンダブロックが鋳造成形されるとともに、該シリンダブロックに前記シリンダスリーブが鋳込まれる。
【０００７】
この鋳込みの際、上記したようにシリンダスリーブの外周壁にスパイニー７が設けられているため、アルミニウムの溶湯とシリンダスリーブとの密着性が向上する。すなわち、アルミニウムからなるシリンダブロック、鋳鉄からなるシリンダスリーブという異種金属同士が良好に密着し合ったシリンダブロックが得られるに至る。
【０００８】
シリンダスリーブの外周壁にアルミニウムの溶湯を密着させる他の試剤としては、特許文献２に記載されているように、発泡性の起泡成分を含有する離型剤が例示される。この場合、離型剤中に発生した気泡は、円筒状金型の内周壁側から離型剤の表層側に指向して移動し、最終的に離型剤から離脱する。これに伴い、該離型剤の表面にクレータ状の凹部が形成される。この凹部がシリンダスリーブの外周壁に転写されることに伴って、該外周壁に微小突起部が設けられる。この微小突起部が存在することにより、アルミニウムの溶湯が該外周壁に密着し易くなる。
【０００９】
【特許文献１】
特開２００２−２７３５５６号公報
【特許文献２】
特開２００２−２４８５４４号公報
【００１０】
【発明が解決しようとする課題】
上記したような塗型材では、該塗型材中の界面活性剤の表面張力が適切であれば、凸部１の直径同士が略同等であり、かつ該凸部１同士の間隔が略均一である形状が良好なスパイニー７を形成することができる。しかしながら、塗型材を調製する日時や溶媒とする水の種類によっては、溶媒や該溶媒に分散させる成分の量を同一としても、表面張力が小さくなることがある。この場合、円筒状金型の内周壁３に塗布された塗型材には、図５に示すように、水平方向に広がる傾向が現れる。このため、塗型膜の表面に比較的小さな凸部８が突出形成され、前記凸部１が形成することが著しく困難となる。その結果、図６に示すように、シリンダスリーブの外周壁４に形成されるスパイニー７の形状が良好でなくなる。
【００１１】
このような事態が生じると、シリンダスリーブに対してアルミニウムの溶湯が良好に密着せず、したがって、シリンダスリーブとシリンダブロックとを互いに密着させることが容易でなくなるという不具合を招く。
【００１２】
本発明は上記した問題を解決するためになされたもので、鋳造成形品の外壁に形状が良好なスパイニーを確実に設けることが可能であり、このために該鋳造成形品を鋳込んで得られる鋳込み品における密着性を良好なものとすることが可能な塗型材の塗布方法を提供することを目的とする。
【００１３】
【課題を解決するための手段】
本発明者らは、塗型材を調製する日時や水の種類によって表面張力が相違する理由につき鋭意検討を重ねる過程で、塗型材の溶媒である水の硬度に着目した。この観点から、水の硬度を３５、１００、１５０とし、かつ水の硬度以外の諸条件を同一とした場合のスパイニーの高さを調べたところ、図１に示すように、約５００μｍ、約４００μｍ、約３５０μｍと、水の硬度が高くなるにつれて小さくなることを見いだした。この理由は、硬度が高い水には多くの金属イオンが存在するため、界面活性剤がミセル効果によって消費されることに起因して、塗型材の表面張力が低下するからであると考えられる。
【００１４】
そこで、本発明者らは、水の硬度によってスパイニーの高さが相違することを回避するべく更に検討を重ね、本発明をするに至った。
【００１５】
すなわち、本発明は、回転する円筒状金型に溶湯を供給して遠心鋳造により中空部材を形成する際、前記円筒状金型の内周壁に界面活性剤を含有する塗型材を塗布する方法であって、
断熱材と、潤滑性を付与する離型剤と、前記断熱材と前記離型剤とを付着結合させる粘結剤とを水に分散させて混合液を調製する工程と、
前記混合液に対して界面活性剤を混合して塗型材を調製する工程と、
を有し、
前記水の硬度を予め測定し、硬度が高いときには前記界面活性剤の量を多くする一方、硬度が低いときには前記界面活性剤の量を少なくすることを特徴とする。
【００１６】
界面活性剤の量をこのように調節して供給することにより、例えば、金属イオンが多く含有されている水を溶媒として使用したためにベントナイトから溶出したもの以外の金属イオンが混合液（ベース材）に存在する場合、換言すれば、硬度が高い場合であっても、界面活性剤が充分な量で存在する。したがって、塗型材の表面張力が著しく低下することが回避され、結局、適度な表面張力を有する塗型材を調製することができる。勿論、水中の硬度が低い場合には、アニオン系界面活性剤ＳＡの供給量を少なくすればよい。
【００１７】
このように適切範囲に調整された表面張力を有する塗型材を使用した場合、塗型膜の表面に液滴状に突出した凸部が形成される。したがって、遠心鋳造法によって得られる鋳造成形品の外壁に良好な形状のスパイニーが設けられるので、この鋳造成形品と、該鋳造成形品を鋳込む溶湯とが良好に密着し合う。これにより、異種金属製品同士が良好に密着した鋳込み品を製造することができる。
【００１８】
なお、塗型材の主成分である前記混合液に含有された断熱材は、円筒状金型の内部に供給された溶湯の温度を保持する成分である。断熱材が存在することによって溶湯の冷却速度が一定範囲内に制御されるので、鋳造成形品の品質が一定となる。
【００１９】
離型剤は、得られた鋳造成形品に潤滑性を付与し、これにより、円筒状金型の内周壁から鋳造成形品を離脱させることを容易にする成分である。
【００２０】
そして、粘結剤が断熱材と離型剤とを互いに付着結合させることにより、塗型材の表面に液滴状の凸部が形成され易くなる。すなわち、塗型膜に凸部および凹部が形成され易くなり、良好な形状のスパイニーが得られ易くなる。
【００２１】
断熱材の好適な例としては珪藻土、離型剤の好適な例としてはタルク、粘結剤の好適な例としてはベントナイトをそれぞれ挙げることができる。
【００２２】
また、界面活性剤を除いた成分の混合液を貯留しておき、円筒状金型に塗布する直前に該混合液に界面活性剤を添加して塗型材を調製することが好ましい。これにより、混合液に含有された成分を界面活性剤が囲繞する現象、すなわち、ミセル効果が進行する前に塗型材を円筒状金型の内周壁に塗布することができる。このため、界面活性剤の表面張力が低下しない時間内に塗型膜を形成することができる。
【００２３】
【発明の実施の形態】
以下、本発明に係る塗型材の塗布方法につき好適な実施の形態を挙げ、添付の図面を参照して詳細に説明する。
【００２４】
まず、本実施の形態に係る塗型材の塗布方法が遂行される遠心鋳造機構の概略構成につき、図２を参照して説明する。この遠心鋳造機構１０は、塗型材のベース材ＬＢを貯留したタンク１２と、円筒状金型１４と、タンク１２から円筒状金型１４へとベース材ＬＢを送液する供給系１６と、タンク１２に貯留されたベース材ＬＢを循環させるための循環系１８とを有する。
【００２５】
タンク１２に貯留されたベース材ＬＢは、塗型材の成分から界面活性剤のみが除かれたものである。すなわち、ベース材ＬＢは、塗型材から界面活性剤を除いた成分からなる液剤である。
【００２６】
この場合、ベース材ＬＢは、断熱材ないし耐熱材として機能する珪藻土、離型剤であるタルク、珪藻土とタルクとを物理的に結合させる粘結剤であるベントナイトが水に分散されてなる。このようなベース材ＬＢでは、ベントナイトからカルシウムイオン、マグネシウムイオン、ナトリウムイオン等が水中に溶出する。
【００２７】
図示しない給水源から前記タンク１２にかけては給水ラインＷＬが橋架されており、該給水ラインＷＬには硬度計１９が設置されている。後述するように、ベース材ＬＢの溶媒である水の硬度（金属イオン濃度）は、この硬度計１９によって測定される。
【００２８】
供給系１６は、容積回転式で脈動の少ないモーノポンプ（揚液機構）２０と、該モーノポンプ２０の作用下にタンク１２から揚液されたベース材ＬＢを送液する揚液管２２と、該モーノポンプ２０から円筒状金型１４に亘って橋架された送液管２４と、該送液管２４に介装されたジョイント２６に連結されたシリンダ付タンク２８と、送液管２４の先端部に設けられたノズル３０とを有する。
【００２９】
このうち、モーノポンプ２０の吐出側には、レギュレータ３２が連結されている。このレギュレータ３２の出力側は流量計３４に連結されており、かつ該流量計３４の一方の出力側は比較器３６に連結されている。
【００３０】
このように、流量計３４の一方の出力側は比較器３６にフィードバックされるように連結されており、該比較器３６には、設定値に係る信号が導入される。すなわち、フィードバックされた流量計３４の出力信号と比較器３６における前記信号との差は、差信号としてレギュレータ３２に送られるよう構成されている。
【００３１】
流量計３４の他方の出力側は三方弁３８に接続され、該三方弁３８の一方の出力側は前記送液管２４に連結されている。そして、該三方弁３８の他方の出力側はタンク１２に連通されており、これにより循環系１８が設けられている。
【００３２】
送液管２４にジョイント２６を介して連結されたシリンダ付タンク２８には、粘度が予め調整されたアニオン系界面活性剤ＳＡが貯留されている。また、このシリンダ付タンク２８とジョイント２６とを連結する連結管４０には、バルブ４２が介装されている。
【００３３】
後述するように、このシリンダ付タンク２８に付設されたシリンダ４４を構成するピストン４６の押圧力を制御することにより、アニオン系界面活性剤ＳＡの供給量が調節される。
【００３４】
円筒状金型１４は、図示しない回転駆動源に連結されるローラ４８の回転作用下に回転自在である。また、この円筒状金型１４の一端部には円盤５０が嵌着されており、他端部には円環状枠体５２が取着されている。
【００３５】
円環状枠体５２の中心部には大径な孔部５４が設けられており、この孔部５４に対しては、前記ノズル３０が進退自在である。すなわち、ノズル３０は、孔部５４を通って円筒状金型１４の内部に進入し、その軸線に沿って変位しながら円筒状金型１４の内周壁に塗型材を塗布するように構成されている。
【００３６】
次に、上記のように構成された遠心鋳造機構１０において遂行される本実施の形態に係る塗型材の塗布方法につき、その作用とともに説明する。
【００３７】
まず、ベース材ＬＢを調製する。この際には、ベース材ＬＢの溶媒となる水の硬度が硬度計１９によって測定される。すなわち、給水ラインＷＬを介してタンク１２に供給される水に含有されるカルシウムイオン、マグネシウムイオン、ナトリウムイオン等の濃度が測定される。
【００３８】
その一方で、図示しない回転駆動源を介してローラ４８を回転させ、このローラ４８により円筒状金型１４を回転させる。その間にモーノポンプ２０を付勢し、タンク１２から揚液管２２およびモーノポンプ２０を介してベース材ＬＢを送液管２４まで送液する。なお、モーノポンプ２０の出力流量は予め設定されており、該モーノポンプ２０から導出されたベース材ＬＢは、レギュレータ３２に導入された後、流量計３４にて流量を制御され、比較器３６、三方弁３８を介して送液管２４に導入される。
【００３９】
さらに、バルブ４２が開放され、かつシリンダ４４が付勢されることに伴い、該シリンダ４４のピストン４６が下降動作を開始する。これにより、シリンダ付タンク２８に貯留されたアニオン系界面活性剤ＳＡが送液管２４に流入してベース材ＬＢに添加され、その結果、塗型材が調製されるに至る。
【００４０】
この際、アニオン系界面活性剤ＳＡの供給量は、ベース材ＬＢの溶媒である水における硬度に応じて制御される。すなわち、例えば、硬度が高い場合、アニオン系界面活性剤ＳＡが多く供給される。したがって、ベントナイトから溶出したもの以外の金属イオンがベース材ＬＢに多量に存在する場合であっても、アニオン系界面活性剤ＳＡが充分な量で存在するので、塗型材の表面張力が著しく低下することが回避される。換言すれば、適度な表面張力を有する塗型材を調製することができる。
【００４１】
なお、例えば、水の硬度が９５である場合、アニオン系界面活性剤ＳＡは、濃度が０．００７重量％となる量で供給される。
【００４２】
これに対し、水の硬度が低い場合、アニオン系界面活性剤ＳＡの供給量を少なくすればよい。例えば、水の硬度が９０である場合、濃度が０．００６重量％となる量でアニオン系界面活性剤ＳＡを供給するようにすればよい。このように、水における硬度に応じてアニオン系界面活性剤ＳＡの供給量を調節することにより、塗型材の表面張力を適切な範囲に制御することができる。
【００４３】
アニオン系界面活性剤ＳＡの供給量は、ピストン４６の押圧力によって調節される。換言すれば、ピストン４６の押圧力を調整することによって、送液管２４に導入されたベース材ＬＢ中の硬度に対応する適量のアニオン系界面活性剤ＳＡが供給される。
【００４４】
このようにして調製された塗型材は、円環状枠体５２に設けられた孔部５４を通って円筒状金型１４の内部に進入したノズル３０から噴射される。このノズル３０が退動動作することに伴い、円筒状金型１４の内周壁に対し、その長手方向に沿って塗型材が塗布される。
【００４５】
このように、本実施の形態においては、ベース材ＬＢにアニオン系界面活性剤ＳＡを添加して塗型材を調製した直後に円筒状金型１４の内周壁に塗布するようにしている。すなわち、塗型材は、アニオン系界面活性剤ＳＡがカルシウムイオンやマグネシウムイオン、ナトリウムイオン、さらには珪藻土等を囲繞するミセル効果が充分に進行していない状態で塗布される。換言すれば、この場合、塗型材は、アニオン系界面活性剤ＳＡの表面張力が低下しない時間内に塗布され、乾燥固化して塗型膜となる。
【００４６】
この塗型膜の表面には、直径同士が略同等である液滴状に盛り上がり、かつ略等間隔で互いに離間した凸部１（図３参照）が多数形成されている。上記したように、塗型材に含有されるアニオン系界面活性剤ＳＡの表面張力が確保されており、このために塗型材の表面に液滴状の凸部１が多数形成されるからである。
【００４７】
なお、塗型材が塗布されている間、比較器３６では、流量計３４のフィードバック信号と、設定値に係る信号とを対比し、そこに差が生じているとき、その差がなくなるまでレギュレータ３２に対して信号を送る。レギュレータ３２は、前記差信号によってその流量制御を行い、三方弁３８に最適な流量下にベース材ＬＢを送る。三方弁３８の他方の出力側は、前記の通り、タンク１２に連通している。したがって、三方弁３８から送り込まれるベース材ＬＢは、タンク１２に対して所定の流量で流入する。
【００４８】
すなわち、比較器３６には予め設定された値が信号として供給されており、この設定信号と流量計３４の出力信号とが比較される。そして、設定信号と流量計３４の出力信号との差信号に基づき、レギュレータ３２における流量が制御される。
【００４９】
このようにしてベース材ＬＢを循環させることにより、時間の経過とともにベース材ＬＢの粘度が上昇することを回避することができる。すなわち、ベース材ＬＢの粘度を一定に保つことができ、このため、特に、円筒状金型１４内部で長尺なシリンダスリーブを鋳造成形する場合、塗型膜の膜厚にばらつきが少なくなる。
【００５０】
塗型膜を形成した後、図示しない溶湯供給機構を介して円筒状金型１４の内部に溶湯を供給する。円筒状金型１４が回転動作しているため、この溶湯には遠心力が作用し、その結果、該溶湯は塗型膜を介して円筒状金型１４の内周壁に偏在する。この状態で溶湯が冷却固化することにより、シリンダスリーブが鋳造成形される。
【００５１】
上記したように、塗型膜の表面には液滴状に突出した凸部１が多数形成されているとともに、該凸部１同士の谷間に凹部２が形成されている。しかも、該凸部１の直径同士は略同等であり、かつ該凸部１同士は互いに略等間隔で離間している。換言すれば、塗型膜の表面には良好な形状のスパイニーが形成されており、このため、シリンダスリーブの外周壁４に転写形成されたスパイニー７の形状も良好なものとなる（図４参照）。
【００５２】
さらに、本実施の形態においては、形成された塗型膜の膜厚におけるばらつきが著しく小さい。したがって、シリンダスリーブの外周寸法のばらつきを抑制することができる。
【００５３】
次いで、円筒状金型１４から円環状枠体５２を取り外し、この開口端部からシリンダスリーブを塗型膜とともに引き抜いて取り出す。このように、塗型膜と一体的にシリンダスリーブを引き抜くことにより、該シリンダスリーブを円筒状金型１４から容易に離脱させることができる。
【００５４】
シリンダスリーブの外周壁に付着した塗型膜は、例えば、ショットピーニング処理やショットブラスト処理等によって除去される。その後、該シリンダスリーブを所定の寸法に切断すれば、完成製品としてのシリンダスリーブが得られる。
【００５５】
このようにして得られたシリンダスリーブは、次に、自動車用の内燃機関を構成するシリンダブロックを鋳造成形するための鋳造金型のキャビティに配置される。そして、このキャビティにアルミニウム等の溶湯が導入された後、該溶湯が冷却固化されることによってシリンダブロックが鋳造成形されるとともに、該シリンダブロックにシリンダスリーブが鋳込まれる。
【００５６】
上記したように、このシリンダスリーブの外周壁には、良好な形状のスパイニー７が形成されている。このスパイニー７は、鋳込みの際、アンカーとなって該シリンダスリーブを鋳込む溶湯との密着性を向上させる。
【００５７】
すなわち、本実施の形態によれば、界面活性剤による表面張力が低下しない時間内に塗型材を塗布してシリンダスリーブを鋳造成形することができるので、該シリンダスリーブとシリンダブロックとの密着性が極めて良好な内燃機関を構成することができる。
【００５８】
給水源を変更した場合にも同様に、給水ラインＷＬにおいて硬度計１９によって水中の硬度を予め測定する。この測定結果に応じて、ピストン４６の押圧力、すなわち、アニオン系界面活性剤ＳＡの供給量が調整される。
【００５９】
なお、上記した実施の形態においては、ピストン４６の押圧力を制御することによってアニオン系界面活性剤ＳＡの供給量を調整するようにしているが、バルブ４２の開度を調整することによって制御するようにしてもよい。
【００６０】
また、界面活性剤はアニオン系界面活性剤ＳＡに限定されるものではなく、ベース材ＬＢの表面張力を向上させるものであれば、カチオン系界面活性剤であってもよいし、ノニオン系界面活性剤であってもよい。
【００６１】
さらに、この実施の形態では、鋳造成形品としてシリンダスリーブを例示して説明したが、自動車用のブレーキドラムに鋳込まれるシューであってもよい。
【００６２】
さらに、断熱材である珪藻土に代替してジルコン、珪砂、クロマイト、セピオライト、アルミナ、ムライトシリカ、酸化チタンの１種以上を使用する一方、粘結剤であるベントナイトに代替して黒鉛、フッ化黒鉛、二硫化モリブデン、コロイダルシリカ、アルミン酸ソーダの１種以上をそれぞれ使用するようにしてもよい。
【００６３】
【発明の効果】
以上説明したように、本発明に係る塗型材の塗布方法によれば、ベース材の溶媒となる水の硬度に応じた所定量の界面活性剤を供給して塗型材を調製するようにしている。このため、塗型材の表面張力を適切な範囲内に制御することができるので、遠心鋳造法によって得られる鋳造成形品の外壁に良好な形状のスパイニーを設けることができ、その結果、異種金属製品同士が良好に密着した鋳込み品を製造することができるという効果が達成される。
【００６４】
この効果は、塗型材の表面張力が低下しない時間内に該塗型材を円柱状金型の内周壁に塗布する場合、一層顕著となる。
【図面の簡単な説明】
【図１】水の硬度と、形成されるスパイニーの高さとの関係を示すグラフである。
【図２】本実施の形態に係る塗型材の塗布方法を遂行するための遠心鋳造機構の概略構成説明図である。
【図３】液滴状に盛り上がった凸部が塗型材の表面に形成された状態を説明する要部拡大説明図である。
【図４】塗型膜の凸部および凹部が転写されることによってシリンダスリーブの外周壁に形成されたスパイニーを示す要部拡大説明図である。
【図５】界面活性剤の表面張力が低下した場合において、塗型膜の表面に形成された凸部を示す要部拡大説明図である。
【図６】図５の凸部が転写されることによってシリンダスリーブの外周壁に形成されたスパイニーを示す要部拡大説明図である。
【符号の説明】
１、６、８…凸部                  ２、５…凹部
７…スパイニー                    １０…遠心鋳造機構
１２…タンク（容器）              １４…円筒状金型
１６…供給系                      １８…循環系
１９…硬度計                      ２０…モーノポンプ（揚液機構）
２２…揚液管                      ２４…送液管
２８…シリンダ付タンク            ３０…ノズル
３８…三方弁                      ４２…バルブ
４４…シリンダ                    ４６…ピストン
４８…ローラ                      ＬＢ…ベース材（混合液）
ＳＡ…アニオン系界面活性剤        ＷＬ…給水ライン
【図１】
2004167559.tif 000003
【図２】
2004167559.tif 000004
【図３】
2004167559.tif 000005
【図４】
2004167559.tif 000006
【図５】
2004167559.tif 000007
【図６】
2004167559.tif 000008